(57)【要約】【課題】水を実質的に含まず、保存安定性に優れる歯科用プライマーを提供する。【解決手段】歯科用プライマーは、メルカプトベンゾイミダゾール化合物、銅化合物、（メタ）アクリレート及び有機溶媒を含み、水を実質的に含まない。【選択図】なし【特許請求の範囲】
【請求項１】
メルカプトベンゾイミダゾール化合物、銅化合物、（メタ）アクリレート及び有機溶媒を含み、水を実質的に含まないことを特徴とする歯科用プライマー。
【請求項２】
前記（メタ）アクリレートは、酸基を有する（メタ）アクリレートを含むことを特徴とする請求項１に記載の歯科用プライマー。
【請求項３】
シランカップリング剤をさらに含むことを特徴とする請求項１又は２に記載の歯科用プライマー。
【発明の詳細な説明】
【技術分野】
【０００１】
本発明は、歯科用プライマーに関する。
【背景技術】
【０００２】
歯科用プライマーは、歯科用接着剤、歯科用セメント等を歯面に塗布する前に予め歯面に塗布することで、歯面に対する接着性を向上させることができる。また、歯面の他に、金属、セラミックス、レジン等の様々な材料の補綴物に、歯科用接着剤、歯科用セメント等を塗布する場合があるが、歯科用プライマーに様々な成分を添加することで、補綴物に対する接着性を向上させることができる。
【０００３】
特許文献１には、酸基を有する（メタ）アクリレートと、水と、水溶性で揮発性の有機溶剤と、バナジウム化合物とを含む歯科用プライマーが開示されている。
【０００４】
特許文献２には、ａ）鉄化合物、銅化合物およびコバルト化合物よりなる群から選ばれる少なくとも一種類の金属化合物、ｂ）酸性基を持つ重合性モノマーおよびｃ）水、又は水と水混和性有機溶媒を含有することを特徴とする、歯質表面を処理するためのプライマー組成物が開示されている。
【先行技術文献】
【特許文献】
【０００５】
【特許文献１】特開２０１０−２８０６３０号公報
【特許文献２】特開平８−４０８１９号公報
【発明の概要】
【発明が解決しようとする課題】
【０００６】
しかしながら、水を実質的に含まず、保存安定性に優れる歯科用プライマーが望まれている。
【０００７】
例えば、水の代わりに、エタノール、アセトン等の有機溶媒を用いると、歯科用プライマーがバナジウム化合物を含む場合、保存安定性が低下する。
【０００８】
また、水の代わりに、エタノール、アセトン等の有機溶媒を用いると、沈降が発生するため、銅化合物を含む歯科用プライマーを製造することができない。
【０００９】
そこで、本発明の一態様は、水を実質的に含まず、保存安定性に優れる歯科用プライマーを提供することを目的とする。
【課題を解決するための手段】
【００１０】
本発明の一態様は、歯科用プライマーにおいて、メルカプトベンゾイミダゾール化合物、銅化合物、（メタ）アクリレート及び有機溶媒を含み、水を実質的に含まない。
【発明の効果】
【００１１】
本発明の一態様によれば、水を実質的に含まず、保存安定性に優れる歯科用プライマーを提供することができる。
【発明を実施するための形態】
【００１２】
次に、本発明を実施するための形態を説明する。
【００１３】
＜歯科用プライマー＞
歯科用プライマーは、メルカプトベンゾイミダゾール化合物、銅化合物、（メタ）アクリレート及び有機溶媒を含み、水を実質的に含まない。
【００１４】
本願明細書及び特許請求の範囲において、水を実質的に含まないとは、水の含有量が０．５質量％以下であることを意味する。歯科用プライマー中の水の含有量が０．５質量％以下であることにより、歯科用プライマーがシランカップリング剤を含む場合に、シランカップリング剤の分解を抑えることができる。
【００１５】
歯科用プライマー中の水の含有量は、０．４質量％以下であることがさらに好ましく、０．３質量％以下であることが特に好ましい。
【００１６】
ここで、歯科用プライマーは、化学重合開始剤における酸化剤を含む歯科用接着剤や歯科用セメント（例えば、特開２０１０−２２９１６５号公報、特開２０１０−２１５８２４号公報参照）と組み合わせて用いることが好ましい。
【００１７】
＜メルカプトベンゾイミダゾール化合物＞
本願明細書及び特許請求の範囲において、メルカプトベンゾイミダゾール化合物とは、メルカプトベンゾイミダゾール又はメルカプトベンゾイミダゾール誘導体を意味する。
【００１８】
メルカプトベンゾイミダゾール化合物は、歯科用プライマーの製造時に沈降が発生するのを抑制することができる。
【００１９】
メルカプトベンゾイミダゾール化合物の具体例としては、２−メルカプトベンゾイミダゾール、２−メルカプト−４−メチルベンゾイミダゾール、２−メルカプト−５−メチルベンゾイミダゾール、２−メルカプト−５−エチルベンゾイミダゾール、２−メルカプト−５−ｔｅｒｔ−ブチルベンゾイミダゾール、２−メルカプト−４−メトキシベンゾイミダゾール、２−メルカプト−５−メトキシベンゾイミダゾール、２−メルカプト−５−エトキシベンゾイミダゾール、２−メルカプト−５−ベンジルベンゾイミダゾール、２−メルカプト−５−フェニルベンゾイミダゾール、２−メルカプト−４−フルオロベンゾイミダゾール、２−メルカプト−４−クロロベンゾイミダゾール、２−メルカプト−５−クロロベンゾイミダゾール、２−メルカプト−４−ブロモクロロベンゾイミダゾール、２−メルカプト−５−ブロモベンゾイミダゾール、２−メルカプト−５，６−ジメチルベンゾイミダゾール、２−メルカプト−５−メチル−６−エトキシベンゾイミダゾール、２−メルカプト−５−エチル−６−クロロベンゾイミダゾール２−メルカプト−５−ベンゾイミダゾールカルボン酸等が挙げられ、二種以上併用してもよい。中でも、２−メルカプトベンゾイミダゾール、２−メルカプト−５−メトキシベンゾイミダゾール、２−メルカプト−５−エトキシベンゾイミダゾール、２−メルカプト−５−メチルベンゾイミダゾール、２−メルカプト−５−エチルベンゾイミダゾールが好ましい。
【００２０】
歯科用プライマー中のメルカプトベンゾイミダゾール化合物の含有量は、０．５〜５質量％であることが好ましく、１〜３質量％であることがさらに好ましい。歯科用プライマー中のメルカプトベンゾイミダゾール化合物の含有量が０．５質量％以上であることにより、歯科用プライマーの製造時に沈降の発生を抑制することができ、５質量％以下であることにより、その他の成分の含有量を確保することができ、歯科用プライマーとしての性能が向上する。
【００２１】
＜銅化合物＞
本願明細書及び特許請求の範囲において、銅化合物は、後述する化学重合開始剤における還元剤又は光重合促進剤として機能する。
【００２２】
銅化合物としては、特に限定されないが、アセチルアセトン銅（ＩＩ）、４−シクロヘキシル酪酸銅（ＩＩ）、酢酸銅（ＩＩ）、オレイン酸銅（ＩＩ）、硫酸銅（ＩＩ）、塩化銅（ＩＩ）、グルコン酸銅（ＩＩ）、オレイン酸銅（ＩＩ）、エチレンジアミン四酢酸二ナトリウム銅（ＩＩ）、塩化銅（ＩＩ）、硝酸銅（ＩＩ）、酢酸銅（ＩＩ）、アクリル酸銅（ＩＩ）、メタクリル酸銅（ＩＩ）等が挙げられ、二種以上併用してもよい。
【００２３】
歯科用プライマー中の銅化合物の含有量は、０．０５〜０．５質量％であることが好ましく、０．１〜０．３質量％であることがさらに好ましい。歯科用プライマー中の銅化合物の含有量が０．０５質量％以上であることにより、歯科用プライマーの保存安定性を向上させることができ、０．５質量％以下であることにより、その他の成分の含有量を確保することができ、歯科用プライマーとしての性能が向上する。
【００２４】
＜（メタ）アクリレート＞
本願明細書及び特許請求の範囲において、（メタ）アクリレートとは、アクリレート又はメタクリレートの各種モノマー、オリゴマーあるいはプレポリマーを意味し、（メタ）アクリロイルオキシ基を１個以上有する。また、（メタ）アクリロイルオキシ基とは、メタクリロイルオキシ基及び／又はアクリロイルオキシ基を意味する。
【００２５】
（メタ）アクリレートとしては、特に限定されないが、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−メトキシエチル（メタ）アクリレート、２−エトキシエチル（メタ）アクリレート、２−メチルヘキシル（メタ）アクリレート、２−エチルヘキシル（メタ）アクリレート、ベンジル（メタ）アクリレート、２−ヒドロキシ−１，３−ジ（メタ）アクリロイルオキシプロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡジグリシジル（メタ）アクリレート、ジ−２−（メタ）アクリロイルオキシエチル−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオン、２，２−ビス−４−（３−（メタ）アクリロイルオキシ−２−ヒドロキシプロピル）−フェニルプロパン、Ｎ，Ｎ'−（２，２，４−トリメチルヘキサメチレン）ビス〔２−（アミノカルボキシ）プロパン−１，３−ジオール〕テトラメタクリレート、２，２'−ビス（４−ヒドロキシシクロヘキシル）プロパンと２−オキシパノンとヘキサメチレンジイソシアネートと２−ヒドロキシエチル（メタ）アクリレートとからなるウレタンオリゴマーの（メタ）アクリレート、１，３−ブタンジオールとヘキサメチレンジイソシアネートと２−ヒドロキシエチル（メタ）アクリレートとからなるウレタンオリゴマーの（メタ）アクリレート等が挙げられる。
【００２６】
歯科用プライマー中の（メタ）アクリレートの含有量は、０．５〜７０質量％であることが好ましく、１０〜６０質量％であることがさらに好ましい。歯科用プライマー中の（メタ）アクリレートの含有量が０．５質量％以上であることにより、歯科用プライマーの接着性が向上し、７０質量％以下であることにより、その他の成分の含有量を確保することができ、歯科用プライマーとしての性能が向上する。
【００２７】
（メタ）アクリレートとして、酸基を有する（メタ）アクリレートを使用することもできる。
【００２８】
酸基を有する（メタ）アクリレートは、本実施形態の歯科用プライマーに、歯質や、歯科用修復物の材料であるジルコニア、アルミナ等のセラミックスや、貴金属を含む合金に対する接着性を付与する効果がある。
【００２９】
酸基を有する（メタ）アクリレートは、リン酸基、チオリン酸基又はカルボキシル基を有する（メタ）アクリレートであることが好ましく、例えば、１分子中にリン酸基、チオリン酸基又はカルボキシル基を１個又は複数個有する（メタ）アクリレートを使用できる。
【００３０】
リン酸基又はチオリン酸基は、カルボキシル基よりも強い酸性を示すことから、歯面のスメアー層を溶解させる効果や歯質を脱灰させる効果が高く、特に、エナメル質に対して、接着性を向上させる効果が高い。
【００３１】
リン酸基を有する（メタ）アクリレートとしては、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ヘプチル］ハイドロジェンホスフェート等が挙げられる。中でも、接着性の向上及び（メタ）アクリレート自体の安定性の点から、１０−（メタ）アクリロイルオキシデシルジハイドロジェンホスフェートが特に好ましい。
【００３２】
チオリン酸基を有する（メタ）アクリレートとしては、２−（メタ）アクリロイルオキシエチルジハイドロジェンチオホスフェート、３−（メタ）アクリロイルオキシプロピルジハイドロジェンチオホスフェート、４−（メタ）アクリロイルオキシブチルジハイドロジェンチオホスフェート、５−（メタ）アクリロイルオキシペンチルジハイドロジェンチオホスフェート、６−（メタ）アクリロイルオキシヘキシルジハイドロジェンチオホスフェート、７−（メタ）アクリロイルオキシヘプチルジハイドロジェンチオホスフェート、８−（メタ）アクリロイルオキシオクチルジハイドロジェンチオホスフェート、９−（メタ）アクリロイルオキシノニルジハイドロジェンチオホスフェート、１０−（メタ）アクリロイルオキシデシルジハイドロジェンチオホスフェート、１１−（メタ）アクリロイルオキシウンデシルジハイドロジェンチオホスフェート、１２−（メタ）アクリロイルオキシドデシルジハイドロジェンチオホスフェート、１３−（メタ）アクリロイルオキシトリデシルジハイドロジェンチオホスフェート、１４−（メタ）アクリロイルオキシテトラデシルジハイドロジェンチオホスフェート、１５−（メタ）アクリロイルオキシペンタデシルジハイドロジェンチオホスフェート、１６−（メタ）アクリロイルオキシヘキサデシルジハイドロジェンチオホスフェート、１７−（メタ）アクリロイルオキシヘプタデシルジハイドロジェンチオホスフェート、１８−（メタ）アクリロイルオキシオクタデシルジハイドロジェンチオホスフェート、１９−（メタ）アクリロイルオキシノナデシルジハイドロジェンチオホスフェート、２０−（メタ）アクリロイルオキシイコシルジハイドロジェンチオホスフェート等が挙げられる。中でも、接着性の向上及び（メタ）アクリレート自体の安定性の点から１０−（メタ）アクリロイルオキシデシルジハイドロジェンチオホスフェートが特に好ましい。
【００３３】
カルボキシル基を有する（メタ）アクリレートとしては、４−（メタ）アクリロイルオキシエチルトリメリット酸、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシ−１，１−ウンデカンジカルボン酸、１，４−ジ（メタ）アクリロイルオキシピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸等が挙げられる。中でも、接着性の向上の点から、４−（メタ）アクリロイルオキシエチルトリメリット酸、４−（メタ）アクリロイルオキシエチルトリメリット酸無水物が特に好ましい。
【００３４】
なお、酸基を有する（メタ）アクリレートは、二種以上併用してもよい。
【００３５】
歯科用プライマー中の酸基を有する（メタ）アクリレートの含有量は、２〜３０質量％であることが好ましく、４〜２０質量％であることがさらに好ましい。歯科用プライマー中の酸基を有する（メタ）アクリレートの含有量が２質量％以上であることにより、歯科用プライマーの接着性が向上し、３０質量％以下であることにより、その他の成分の含有量を確保することができ、歯科用プライマーとしての性能が向上する。
【００３６】
（メタ）アクリレートとして、（メタ）アクリロイルオキシ基を有するシランカップリング剤を使用することもできる。
【００３７】
（メタ）アクリロイルオキシ基を有するシランカップリング剤としては、特に限定されないが、３−（メタ）アクリロイルオキシプロピルトリメトキシシラン、３−（メタ）アクリロイルオキシプロピルメチルジメトキシシラン、３−（メタ）アクリロイルオキシプロピルトリエトキシシラン、３−（メタ）アクリロイルオキシプロピルエチルジエトキシシラン、３−（メタ）アクリロイルオキシプロピルメチルジエトキシシラン、２−（メタ）アクリロイルオキシエトキシプロピルトリメトキシシラン等が挙げられ、二種以上併用してもよい。
【００３８】
歯科用プライマー中の（メタ）アクリロイルオキシ基を有するシランカップリング剤の含有量は、０．５〜５質量％であることが好ましく、１．５〜３質量％であることがさらに好ましい。歯科用プライマー中の（メタ）アクリロイルオキシ基を有するシランカップリング剤の含有量が０．５質量％以上であることにより、歯科用プライマーの接着性が向上し、５質量％以下であることにより、その他の成分の含有量を確保することができ、歯科用プライマーとしての性能が向上する。
【００３９】
＜有機溶媒＞
有機溶媒としては、特に限定されないが、メタノール、エタノール、プロパノール、イソプロパノール、ブタノール、ペンタノール、アセトン、メチルエチルケトン、メチルイソブチルケトン、トルエン、キシレン、酢酸エチル、酢酸ブチル、セロソルブ、テトラヒドロフラン、ジオキサン、ジクロロメタン、クロロホルム、四塩化炭素、トリクロロエチレン、ジメチルホルムアミド、ジメチルスルホキシド等が挙げられ、二種以上併用してもよい。中でも、エタノール、アセトン、イソプロパノール、ブタノールが好ましい。
【００４０】
歯科用プライマー中の有機溶媒の含有量は、３０〜９０質量％であることが好ましく、６０〜８０質量％であることがさらに好ましい。歯科用プライマー中の有機溶媒の含有量が３０質量％以上であることにより、歯科用プライマーの乾燥性を向上させることができ、９０質量％以下であることにより、その他の成分の含有量を確保することができ、歯科用プライマーとしての性能が向上する。
【００４１】
＜化学重合開始剤における還元剤＞
本実施形態の歯科用プライマーは、化学重合開始剤における還元剤をさらに含んでいてもよい。
【００４２】
このとき、歯科用プライマーは、化学重合開始剤における酸化剤を含まない。歯科用プライマー中に化学重合開始剤における酸化剤と還元剤が存在すると、（メタ）アクリレートの重合が開始しやすくなり、歯科用プライマーの保存安定性が低下するためである。
【００４３】
（メタ）アクリレートの重合開始方法としては、特に限定されないが、熱、可視光、電磁波（赤外線、紫外線、Ｘ線等）、電子線等により、重合開始に必要なエネルギーを供給する方法が挙げられる。
【００４４】
ただし、（メタ）アクリレートの重合開始方法によらず、本実施形態の歯科用プライマーが化学重合開始剤における還元剤をさらに含むことにより、（メタ）アクリレートの重合開始に必要なエネルギーを大きく下げることができ、かつ重合反応の制御が容易になる。
【００４５】
化学重合開始剤における還元剤としては、特に限定されないが、アミン化合物、スルフィン酸類、チオ尿素類、システイン類、アスコルビン酸類等を挙げることができる。
【００４６】
アミン化合物としては、Ｎ，Ｎ−ジメチル−ｐ−トルイジン、Ｎ，Ｎ−ジエチル−ｐ−トルイジン、Ｎ，Ｎ−ジメチルアニリン、Ｎ，Ｎ−ビス（２−ヒドロキシエチル）−ｐ−トルイジン、Ｎ，Ｎ−ジメチルアミノエチルメタクリレート、トリエタノールアミン、４−ジメチルアミノ安息香酸メチル、４−ジメチルアミノ安息香酸エチル、４−ジメチルアミノ安息香酸イソアミル、トリエチルアミン、Ｎ−エチルジエタノールアミン、トリエタノールアミン等のアミン化合物、Ｎ−フェニルグリシン等を挙げることができる。
【００４７】
スルフィン酸類としては、ｐ−トルエンスルフィン酸ナトリウム、ｐ−トルエンスルフィン酸リチウム、ベンゼンスルフィン酸、ベンゼンスルフィン酸ナトリウム、ｐ−トルエンスルホニルクロライド、ｐ−トルエンスルホニルフルオライド、ｏ−トルエンスルホニルイソシアネート、ｐ−アセトアミドベンゼンスルフィン酸ナトリウム等が挙げられる。
【００４８】
チオ尿素類としては、チオ尿素及びチオ尿素の誘導体が挙げられる。
【００４９】
チオ尿素の誘導体としては、エチレンチオ尿素、Ｎ−メチルチオ尿素、Ｎ−エチルチオ尿素、Ｎ−プロピルチオ尿素、Ｎ−ブチルチオ尿素、Ｎ−ラウリルチオ尿素、Ｎ−フェニルチオ尿素、Ｎ−シクロヘキシルチオ尿素、Ｎ，Ｎ−ジメチルチオ尿素、Ｎ，Ｎ−ジエチルチオ尿素、Ｎ，Ｎ−ジプロピルチオ尿素、Ｎ，Ｎ−ジ−ブチルチオ尿素、Ｎ，Ｎ−ジラウリルチオ尿素、Ｎ，Ｎ−ジフェニルチオ尿素、Ｎ，Ｎ−ジシクロヘキシルチオ尿素、トリメチルチオ尿素、テトラメチルチオ尿素、Ｎ−アセチルチオ尿素、Ｎ−ベンゾイルチオ尿素、１−アリル−３−（２−ヒドロキシエチル）−２−チオ尿素、１−（２−テトラヒドロフルフリル）−２−チオ尿素等を挙げることができる。
【００５０】
システイン類としては、システイン及びシステインの誘導体が挙げられる。
【００５１】
システインの誘導体としては、システインメチル、システインエチル、Ｎ−メチルシステイン、Ｎ−エチルシステイン、Ｎ−アセチルシステイン、Ｎ，Ｎ−ジメチルシステイン、Ｎ，Ｎ−ジエチルシステイン、Ｎ，Ｎ−ジアセチルシステイン、グルタチオン等を挙げることができる。
【００５２】
アスコルビン酸類としては、アスコルビン酸及びアスコルビン酸の塩が挙げられる。
【００５３】
アスコルビン酸の塩としては、アスコルビン酸ナトリウム、アスコルビン酸カルシウム、アスコルビン酸カリウム等を挙げることができる。
【００５４】
なお、化学重合開始剤における還元剤は、二種以上併用してもよい。
【００５５】
歯科用プライマー中の化学重合開始剤における還元剤の含有量は、０．１〜１０質量％であることが好ましく、０．２〜５質量％であることがさらに好ましい。歯科用プライマー中の化学重合開始剤における還元剤の含有量が０．１質量％以上である場合、又は、１０質量％以下である場合は、歯科用プライマーの接着性がさらに向上する。
【００５６】
＜光重合開始剤＞
化学重合開始剤における還元剤に代えて、又は、化学重合開始剤における還元剤と共に、光重合開始剤を用いることもできる。歯科用プライマーが光重合開始剤を含むことにより、光を照射することにより硬化する特性を歯科用プライマーに与えることができる。
【００５７】
光重合開始剤としては、特に限定されないが、ケトン系化合物、α−ジケトン系化合物、ケタール系化合物、アントラキノン系化合物、チオキサントン系化合物、ベンゾインアルキルエーテル系化合物、アシルホスフィンオキシド系化合物等が挙げられる。
【００５８】
ケトン系化合物としては、例えば、ベンゾフェノン、ビス（４−ジメチルアミノフェニル）ケトン、４，４'−ビス（ジエチルアミノ）ベンゾフェノン等が挙げられる。
【００５９】
α−ジケトン系化合物としては、例えば、カンファーキノン、ベンジル、ジアセチル、アセナフテンキノン、９，１０−フェナントラキノン等が挙げられる。
【００６０】
ケタール系化合物としては、例えば、ベンジルケタール、ジアセチルケタール、ベンジルジメチルケタール、ベンジルジエチルケタール、ベンジルビス（β−フェニルエチル）ケタール、ベンジルビス（２−メトキシエチル）ケタール、４，４'−ジメチル（ベンジルジメチルケタール）等が挙げられる。
【００６１】
アントラキノン系化合物としては、例えば、アントラキノン、１−クロロアントラキノン、２−クロロアントラキノン、１，２−ベンズアントラキノン、１−ヒドロキシアントラキノン、１−メチルアントラキノン、２−エチルアントラキノン、１−ブロモアントラキノン等が挙げられる。
【００６２】
チオキサントン系化合物としては、例えば、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキシド、２−エチルチオキサントン、２−クロロチオキサントン、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロライド等が挙げられる。
【００６３】
ベンゾインアルキルエーテル系化合物としては、例えば、ベンゾインメチルエーテル、ベンゾインエチルエーテル、ベンゾインプロピルエーテル、ベンゾインイソブチルエーテル等が挙げられる。
【００６４】
アシルホスフィンオキシド系化合物としては、例えば、２，４，６−トリメチルベンゾイルジフェニルホスフィンオキシド、２，４，６−トリメトキシベンゾイルジフェニルホスフィンオキシド、２，６−ジメチルベンゾイルジフェニルホスフィンオキシド、２，６−ジメトキシベンゾイルジフェニルホスフィンオキシド等が挙げられる。
【００６５】
歯科用プライマー中の光重合開始剤の含有量は、０．１〜１０質量％であることが好ましく、０．２〜５質量％であることがさらに好ましい。歯科用プライマー中の光重合開始剤の含有量が０．１質量％以上であることにより、歯科用プライマーの接着性が向上し、１０質量％以下であることにより、歯科用プライマーの保存安定性が向上する。
【００６６】
なお、光重合開始剤を用いる場合、光重合促進剤を併用してもよい。
【００６７】
光重合促進剤としては、特に限定されないが、Ｎ，Ｎ−ジメチル−ｐ−トルイジン、トリエタノールアミン、トリルジエタノールアミン、４−ジメチルアミノ安息香酸メチル、４−ジメチルアミノ安息香酸エチル、４−ジメチルアミノ安息香酸イソアミル等の３級アミン、バルビツール酸、１，３−ジメチルバルビツール酸、１，３，５−トリメチルバルビツール酸、１，３，５−トリエチルバルビツール酸、５−ブチルバルビツール酸、１−ベンジル−５−フェニルバルビツール酸、１−シクロヘキシル−５−エチルバルビツール酸等のバルビツール酸誘導体等が挙げられ、二種以上併用してもよい。
【００６８】
歯科用プライマー中の光重合促進剤の含有量は、０．１〜５質量％であることが好ましく、０．２〜１質量％であることがさらに好ましい。歯科用プライマー中の光重合促進剤の含有量が０．１質量％以上である場合、又は、５質量％以下である場合は、歯科用プライマーの接着性がさらに向上する。
【００６９】
＜その他のシランカップリング剤＞
歯科用プライマーは、アクリロイルオキシ基及びメタクリロイルオキシ基の何れも有さないその他のシランカップリング剤をさらに含んでいてもよい。
【００７０】
その他のシランカップリング剤としては、特に限定されないが、ビニルトリメトキシシラン、ビニルトリエトキシシラン、ビニルトリス（２−メトキシエトキシ）シラン、２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルメチルジエトキシシラン、３−グリシドキシプロピルトリエトキシシラン、Ｎ−２−アミノエチル−３−アミノプロピルトリメトキシシラン、Ｎ−２−アミノエチル−３−アミノプロピルトリエトキシシラン、３−アミノプロピルトリメトキシシラン、３−アミノプロピルトリエトキシシラン、Ｎ−フェニル−３−アミノプロピルトリメトキシシラン、３−メルカプトプロピルトリメトキシシラン、３−メルカプトプロピルトリエトキシシラン、トリメトキシシリルチオプロピルトリメトキシシラン、トリエトキシシリルチオプロピルトリメトキシシラン、トリエトキシシリルチオプロピルトリエトキシシラン、トリエトキシシリルチオペンチルトリメトキシシラン等が挙げられ、二種以上併用してもよい。
【００７１】
歯科用プライマー中のその他のシランカップリング剤の含有量は、０．５〜５質量％であることが好ましく、１．５〜３質量％であることがさらに好ましい。歯科用プライマー中のその他のシランカップリング剤の含有量が０．５質量％以上であることにより、歯科用プライマーの接着性が向上し、５質量％以下であることにより、その他の成分の含有量を確保することができ、歯科用プライマーとしての性能が向上する。
【００７２】
＜その他の成分＞
歯科用プライマーは、重合禁止剤、フィラーをさらに含んでいてもよい。
【００７３】
重合禁止剤としては、特に限定されないが、ジブチルヒドロキシトルエン、２，６−ｔ−ブチル−２，４−キシレノール等が挙げられ、二種以上併用してもよい。
【００７４】
歯科用プライマー中の重合禁止剤の含有量は、０．１〜５質量％であることが好ましく、０．２〜１質量％であることがさらに好ましい。歯科用プライマー中の重合禁止剤の含有量が０．１質量％以上である場合、又は、５質量％以下である場合は、歯科用重合性プライマーの保存安定性が向上する。
【００７５】
フィラーは、有機フィラー及び無機フィラーのいずれであってもよいが、無機フィラーであることが好ましい。
【００７６】
無機フィラーとしては、特に限定されないが、シリカ粉末、ヒュームドシリカ、アルミナ粉末、ガラス粉末（例えば、バリウムガラス粉末、フルオロアルミノシリケートガラス粉末）等が挙げられ、二種以上併用してもよい。
【００７７】
無機フィラーは、必要に応じて、シランカップリング剤等の表面処理剤で処理されていてもよい。
【００７８】
歯科用プライマー中のフィラーの含有量は、０．１〜２０質量％であることが好ましく、０．５〜１０質量％であることがさらに好ましい。歯科用プライマー中のフィラーの含有量が０．１質量％以上である場合、又は、２０質量％以下である場合は、歯科用プライマーの接着性がさらに向上する。
【実施例】
【００７９】
以下、実施例及び比較例を挙げ、本発明をさらに詳細に説明するが、本発明は、実施例に限定されるものではない。
【００８０】
＜実施例１〜８＞
表１に示す配合［質量％］で、酸基を有さないメタクリレート、酸基を有するメタクリレート、シランカップリング剤、有機溶媒、銅化合物、メルカプトベンゾイミダゾール化合物、重合禁止剤を混合することにより、プライマーを作製した。
【００８１】
＜比較例１、２＞
表２に示す配合［質量％］で、酸基を有さないメタクリレート、酸基を有するメタクリレート、有機溶媒、銅化合物又はバナジウム化合物、重合禁止剤を混合することにより、プライマーを作製した。
【００８２】
なお、表１、２における略称の意味は、以下の通りである。
【００８３】
ＵＤＭＡ：ジ−２−メタクリロイルオキシエチル−２，２，４−トリメチルヘキサメチレンジカルバメート
ＭＤＰ：１０−メタクリロイルオキシデシルジハイドロジェンホスフェート
ＭＤＴＰ：１０−メタクリロイルオキシデシルジハイドロジェンチオホスフェート
ＶＡＡ：バナジルアセチルアセトナート
ＭＢＩ：２−メルカプトベンゾイミダゾール
ＭＭＢＩ：２−メルカプト−５−メチルベンゾイミダゾール
ＢＨＴ：ジブチルヒドロキシトルエン
次に、プライマーの保存安定性及び接着性を評価した。
【００８４】
＜保存安定性＞
各実施例及び比較例のプライマーを高密度ポリエチレン製の容器に入れて密封し、温度６０℃の環境下で２週間放置した後の変化を目視により確認した。保存安定性の判定基準は、以下のとおりである。
【００８５】
○：プライマーのゲル化又は変色が確認された場合
×：プライマーのゲル化及び変色の何れも確認されなかった場合
＜接着性＞
牛歯象牙質を＃３２０耐水研磨紙により研磨し、平坦にした研磨面に、直径が２．５ｍｍの穴が開いている厚さが１００μｍのポリテトラフルオロエチレン製のシールを貼り付け、被着面の面積を規定した。引張試験用治具として、＃１２０耐水研磨紙により研磨した後、サンドブラスト処理を行った、直径が１０ｍｍのステンレスロッドを使用した。牛歯象牙質の被着面に各実施例及び比較例のプライマーを塗布し、１０秒間放置した後、エアーブローにより乾燥させた。
【００８６】
ステンレスロッドに歯科用セメントとしての、ジーセムセラスマート（ジーシー社製）の練和物を適量塗布し、これを牛歯象牙質の被着面に圧接した。余剰のセメントを探針で除去した後、温度３７℃、湿度９５％ＲＨの環境下で１時間放置し、さらに３７℃の蒸留水中に２３時間浸漬して試験体とした。
【００８７】
得られた試験体について、精密万能試験機オートグラフＡＧ−Ｉ（島津製作所社製）を用いて、クロスヘッドスピード１ｍｍ／分の条件で引張試験を実施し、引張接着強さの平均値を求めた。接着性の判定基準は、以下のとおりである。
【００８８】
○：引張接着強さの平均値が８ＭＰａ以上である場合
×：引張接着強さの平均値が８ＭＰａ未満である場合
表１、２に、プライマーの保存安定性及び接着性の評価結果を示す。
【００８９】
【表１】
2018002650.tif 000002
【００９０】
【表２】
2018002650.tif 000003
【００９１】
表１、２から、実施例１〜８のプライマーは、保存安定性が高いことがわかる。
【００９２】
これに対して、比較例１では、メルカプトベンゾイミダゾール化合物を添加していないため、沈降が発生し、プライマーを作製することができなかった。
【００９３】
比較例２のプライマーは、バナジルアセチルアセトナートを含むため、保存安定性が低い。